(57)【特許請求の範囲】
【請求項１】
凹部を有する金属板と、該金属板の少なくとも該凹部を有する面に設けためっき層Ａ及びその表層側の被覆層Ｂとを有する屋根パネルであり、めっき層Ａのめっき組成がＺｎ−Ａｌ−Ｍｇ系であること、被覆層Ｂが熱反射性無機系フィラーを含有する有機被覆層であること、金属板の該凹部の形状にならって被覆層Ｂに形成された凹部Ｃが、基準面に対して該金属板の板厚Ｔの５倍以上の深さと、板厚Ｔの５〜２０倍の開口短半径を有し、隣り合った凹部Ｃのエッジ間の最近接距離が凹部Ｃの開口短半径の２〜５倍で、パネル表面積１ｍ2あたりの被覆層Ｂ表面における凹部Ｃの合計の開口面積が０．０４８〜０．１５７ｍ2であり、なおかつ、パネルが水平面から５度傾斜した時に凹部Ｃに保持可能な計算保水量が１ｍ2あたり５０ｃｍ3以上であることを特徴とする、遮熱性に優れた屋根パネル。
【請求項２】
前記めっき層Ａのめっき組成が、Ａｌ：４〜６５質量％、Ｍｇ：１〜５質量％、残部がＺｎと不可避に混入する元素からなることを特徴とする、請求項１に記載の遮熱性に優れた屋根パネル。
【請求項３】
前記めっき層Ａのめっき組成が、
２．０質量％以下のＳｉ、
０．５質量％以下のＴｉ、
０．７質量％以下のＢ、
２．０質量％以下のＮｉ、
２．３質量％以下のＦｅ、
から選択される１種以上を更に含むことを特徴とする、請求項２に記載の遮熱性に優れた屋根パネル。
【請求項４】
前記めっき層ＡのＡｌが４〜１５質量％で、且つＳｉが０．０５〜２．０質量％であることを特徴とする、請求項３に記載の遮熱性に優れた屋根パネル。
【請求項５】
前記被覆層Ｂ中の無機系フィラーが表面修飾アルミニウムであることを特徴とする、請求項１から４までのいずれか一項に記載の遮熱性に優れた屋根パネル。
【請求項６】
前記被覆層Ｂが熱硬化型もしくは熱可塑型塗膜であることを特徴とする、請求項１から５までのいずれか一項に記載の遮熱性に優れた屋根パネル。
【請求項７】
前記めっき層Ａと前記被覆層Ｂの間にプライマー層を有することを特徴とする、請求項１から６までのいずれか一項に記載の遮熱性に優れた屋根パネル。
【請求項８】
請求項１から７までのいずれか一項に記載の遮熱性に優れた屋根パネルにより製作された屋根。
【請求項９】
畜舎屋根である、請求項８に記載の屋根。
【請求項１０】
請求項１から７までのいずれか一項に記載の遮熱性に優れた屋根パネルにより製作された屋根を有する建造物。
【請求項１１】
畜舎である、請求項１０に記載の建造物。
【発明の詳細な説明】
【技術分野】
【０００１】
本発明は、遮熱性に優れた屋根パネルに関する。本発明は更に、そのような屋根パネルを用いて製作された遮熱性に優れた屋根と、その屋根を有する建造物にも関する。
【背景技術】
【０００２】
建造物の屋根に遮熱性を付与することは、省エネルギーの観点から大いに望ましいことである。
【０００３】
一つの具体例として、家畜を飼育する場合、夏場の強い日射や夜間夜露を避けるため、一般に外気に通じる開放構造で畜舎を建設する。しかしながら昨今の猛暑の際、自然通風だけでは照射太陽熱による屋根温度の上昇が激しくなり、その輻射熱のために畜舎内はかなりの高温になって、家畜にとって好ましくない環境となる（例えば乳牛からの搾乳量が減少する）。このような場合、乳牛業者の知恵として、屋根に水を流してその温度を下げ、それにより畜舎内を冷却する方策が講じられている場合がある。
【０００４】
一般に、畜舎の屋根は、図３に示したような折板３０を使用し、その山部３１（あるいは谷部３２）が１０度以下の傾斜となるように配置して製作される。畜舎内冷却のために屋根に水を流すとき、水は主に折板３０の谷部３２を流れ落ち、滞留することはない。これは水の滞留が屋根重量の増加となって畜舎寿命を縮める可能性があることや、通常使用の際の降雨による水滞留が、思わぬ落滴を生む可能性があるための対策でもある。
【０００５】
畜舎に限らず一般的な建物の冷却システムとしては、例えば特許文献１、２に開示されたものが知られている。特許文献１には、屋根面の分割した複数の領域に散水ノズルにより散布する水量を領域ごとに調節して、屋根面全体を濡れ面にする冷却システムが開示されている。特許文献２には、屋根上棟部の給水管に穿設した散水ノズルから屋根面に散水し、屋根面に沿って流下させることにより屋根面を冷却するシステムが開示されている。
【０００６】
また、特許文献３には、屋根面などの冷却のための散水に微細気泡を含む気水混合物を利用することが記載されている。
【０００７】
特許文献４には、ほぼ水平に形成した天面とその天面より鉛直方向上方に立ち上がる立上がり部を有し、立上がり部に囲まれた天面上に水を溜めることができる板状体を複数用いて形成される、冷却機能を備えた屋上屋根が記載されている。
【０００８】
更に、屋根材料として保水性を有する素材を用いることが、特許文献５〜７などに開示されている。特許文献５には、吸水性、湿潤長、飽和透水係数を特定範囲に規定した建造物冷却材が開示され、その冷却材をスレート板、金属板などに積層し補強して屋根などの構成材料として用いることが記載されている。
特許文献６には、保水性と毛細管吸水性を有し、無機繊維がバインダにより部分的に連結されて形状保持性を高めた異形断面の屋根冷却用パネルが開示されている。特許文献７には、表面に光触媒層を設けたガラス繊維織布を用いることにより保水量を多くし、冷却効率を高めた構造物冷却材料が記載されている。
【先行技術文献】
【特許文献】
【０００９】
【特許文献１】特開２００１−４９８０６号公報
【特許文献２】特開２００９−１０８５２３号公報
【特許文献３】国際公開第２００８／０６２８４５号パンフレット
【特許文献４】特開２００９−１０８５５２号公報
【特許文献５】特開２００７−１９７９１４号公報
【特許文献６】特開２００７−２９１８４３号公報
【特許文献７】特開２００４−３２４０４３号公報
【発明の概要】
【発明が解決しようとする課題】
【００１０】
特許文献１〜７の従来技術の場合には、複雑な制御や多量の水の使用が必要であったり（特許文献１〜３）、多量の水を溜めることに伴う屋根重量の増加や施工性に難があったり（特許文献４）、構造が複雑であったり（特許文献５〜７）という問題がある。
【００１１】
一方、単純に屋根に水を流す畜舎内冷却のための従来技術では、冷却水は折板の主に谷部を流れ落ち、滞留することはないため、多量の水が浪費されることになる。しかも、冷却水を絶え間なく供給するためのエネルギー（電力）も浪費されることになる。そのため、多くの畜産農家から、畜舎内の効率的な冷却を可能にする遮熱性に優れた屋根パネルが熱望されている。
【００１２】
さらに、屋根に流水や貯水することにより、屋根パネルの腐食も問題になる。特に屋根パネルが鋼材からできている場合は、鉄の酸化が進み、屋根パネル自体の強度が低下し、短寿命化するという問題が生じる。また、畜舎においては、家畜等の糞尿が原因となるアルカリ性ガス（腐食性ガス）が発生する。特に夏場は気温が高いため、腐食性ガスの発生が多くなる。このため、屋根パネルの腐食が進み、屋根パネルの短寿命化に直結する問題となっている。畜舎に限らず腐食性ガスの発生する環境で使用する屋根パネルも同様であり、水だけではなく腐食性ガスに対する耐食性を備えた屋根パネルが熱望されている。
【００１３】
本発明は、このような従来技術の問題に鑑み、屋根に供給した冷却水による建造物の効率的冷却を可能にする屋根パネルを提供することを目的とする。
【課題を解決するための手段】
【００１４】
上記課題の解決のため、発明者は様々な方策を模索した末に、屋根パネルの表面に凹部を形成して水を保持可能にすることと、パネルの日射にさらされる側の熱反射性を高めることの相乗効果により、課題を解決できることを見いだし、本発明を完成するに至った。さらに、屋根パネルの素材として、Ｚｎ−Ａｌ−Ｍｇ系めっきを施した鋼材を用いることにより、水や腐食性ガスに対する耐食性を確保できることを見出した。
【００１５】
こうしてなされた本発明の要旨は、次のとおりである。
（１）凹部を有する金属板と、該金属板の少なくとも該凹部を有する面に設けためっき層Ａ及びその表層側の被覆層Ｂとを有する屋根パネルであり、めっき層Ａのめっき組成がＺｎ−Ａｌ−Ｍｇ系であること、被覆層Ｂが熱反射性無機系フィラーを含有する有機被覆層であること、金属板の該凹部の形状にならって被覆層Ｂに形成された凹部Ｃが、基準面に対して該金属板の板厚Ｔの５倍以上の深さと、板厚Ｔの５〜２０倍の開口短半径を有し、隣り合った凹部Ｃのエッジ間の最近接距離が凹部Ｃの開口短半径の２〜５倍で、パネル表面積１ｍ2あたりの被覆層Ｂ表面における凹部Ｃの合計の開口面積が０．０４８〜０．１５７ｍ2であり、なおかつ、パネルが水平面から５度傾斜した時に凹部Ｃに保持可能な計算保水量が１ｍ2あたり５０ｃｍ3以上であることを特徴とする、遮熱性に優れた屋根パネル。
（２）前記めっき層Ａのめっき組成が、Ａｌ：４〜６５質量％、Ｍｇ：１〜５質量％、残部がＺｎと不可避に混入する元素からなることを特徴とする、上記（１）に記載の遮熱性に優れた屋根パネル。
（３）前記めっき層Ａのめっき組成が、
２．０質量％以下のＳｉ、
０．５質量％以下のＴｉ、
０．７質量％以下のＢ、
２．０質量％以下のＮｉ、
２．３質量％以下のＦｅ、
から選択される１種以上を更に含むことを特徴とする、上記（２）に記載の遮熱性に優れた屋根パネル。
（４）前記めっき層ＡのＡｌが４〜１５質量％、Ｓｉが０．０５〜２．０質量％であることを特徴とする、上記（３）に記載の遮熱性に優れた屋根パネル。
（５）前記被覆層Ｂ中の無機系フィラーが表面修飾アルミニウムであることを特徴とする、上記（１）〜（４）のいずれか一つに記載の遮熱性に優れた屋根パネル。
（６）前記被覆層Ｂが熱硬化型もしくは熱可塑型塗膜であることを特徴とする、上記（１）〜（５）のいずれか一つに記載の遮熱性に優れた屋根パネル。
（７）前記めっき層Ａと前記被覆層Ｂの間にプライマー層を有することを特徴とする、上記（１）〜（６）のいずれか一つに記載の遮熱性に優れた屋根パネル。
（８）上記（１）〜（７）のいずれか一つに記載の遮熱性に優れた屋根パネルにより製作された屋根。
（９）畜舎屋根である、上記（８）に記載の屋根。
（１０）上記（１）〜（７）のいずれか一つに記載の遮熱性に優れた屋根パネルにより製作された屋根を有する建造物。
（１１）畜舎である、上記（１０）に記載の建造物。
【発明の効果】
【００１６】
本発明によれば、遮熱性に優れた屋根パネルの利用が可能となり、本発明の屋根パネルは、少量の水で効率的な建造物内の冷却を可能にする。例えば、本発明の屋根パネルを畜舎の屋根に適用すれば、夏場などに畜舎内の冷却用に畜舎の屋根に供給する冷却水の節約だけでなく、冷却水の供給に要するエネルギー（電力）の節約も可能にする。
【図面の簡単な説明】
【００１７】
【図１】本発明の屋根パネルの構成を説明する模式図である。
【図２】本発明の屋根パネルの模式斜視図である。
【図３】従来技術で用いられる折板を説明する模式図である。
【発明を実施するための形態】
【００１８】
本発明の屋根パネルは、図１に模式的に示したように、凹部３を有する金属板１の少なくとも該凹部を有する面にめっき層Ａとその表層側に被覆層Ｂを有することを特徴としている。被覆層Ｂで覆われたパネル表面に、金属板１の凹部３に対応して、凹部Ｃが形成されていて、この凹部Ｃが、基準面に対して該金属板の板厚Ｔの５倍以上の深さと、板厚Ｔの５〜２０倍の開口短半径を有し、隣り合った凹部Ｃのエッジ間の最近接距離が凹部Ｃの開口短半径の２〜５倍であることも、本発明の屋根パネルの特徴である。更に、パネルを水平面から５度傾けた時にパネル表面の凹部Ｃに保持可能な計算保水量が１ｍ2あたり５０ｃｍ3以上であることも、本発明の屋根パネルの特徴である。
【００１９】
これらに加えて、本発明の屋根パネルは、めっき層Ａのめっき組成がＺｎ−Ａｌ−Ｍｇ系であること、被覆層Ｂが熱反射性無機系フィラーを含有する有機被覆層であることも特徴としている。
【００２０】
本発明の屋根パネルでは、図１に例示したように、その表面（すなわち被覆層Ｂの表面）に基材金属板１の凹部３に対応した凹部Ｃが存在している。凹部Ｃのある面を上面にしてこのようなパネルで建造物の屋根を葺くと、建造物の冷却用に屋根に供給された冷却水の一部がその供給を停止後も凹部Ｃに保持され、その水が気化することにより入射太陽熱の一部を奪うことによって、建造物の冷却を継続して行うことができる。屋根への水の供給を断続的に（例えば所定の周期で繰り返して）行い、凹部Ｃに冷却水を補給することによって、建造物の冷却を連続して行うことができる。
【００２１】
本発明の屋根パネルにおいては、被覆層Ｂの凹部Ｃが、基準面に対して金属板１の板厚Ｔの５倍以上の深さｄ（図１）を有することが必要である。ここでの「基準面」とは、圧延プレスやロールフォーム成形で凹凸を付与する前の連続塗装金属帯もしくは塗装金属板の初期表層面である。凹部Ｃの深さが金属板の板厚Ｔの５倍に満たなければ、保水量が足りずに十分な冷却を継続して行うことができない。一方、凹部Ｃの深さが金属板の板厚Ｔの２０倍を超えると、圧延プレスやロールフォーム成形の難度があがり製造性が悪くなり、且つ保水量が増大しすぎて屋根重量が大きくなりすぎて破損に至る懸念があるので、凹部Ｃの深さは、金属板の板厚Ｔの２０倍以下とするとよい。好ましくは、凹部Ｃの深さは金属板の板厚Ｔの７〜１５倍であり、１０〜１２倍であるのがより好ましい。
【００２２】
被覆層Ｂの凹部Ｃは、金属板１の板厚Ｔの５〜２０倍の開口短半径ｒ（図１）を有することも必要である。ここでの「開口短半径」とは、被覆層Ｂの表面における凹部Ｃの開口の外周から重心点までの最短距離に相当する寸法である。それは、例えば、凹部Ｃの開口が円形の場合はその円の半径、楕円形の場合はその短半径、正方形の場合はその辺の長さの半分、長方形の場合はその短辺の長さの半分に相当する。凹部Ｃの開口短半径が金属板の板厚Ｔの５倍未満では、十分な保水量を得ることができずに冷却効果が足りず、２０倍を超えると、保水量が増大しすぎて屋根重量が大きくなり破損に至る懸念がある。好ましくは、凹部Ｃの開口短半径は金属板の板厚Ｔの７〜１５倍であり、１０〜１２倍であるのがより好ましい。
【００２３】
本発明の屋根パネルでは、隣り合った凹部Ｃのエッジ間の最近接距離ｓ（図１）が凹部Ｃの開口短半径ｒの２〜５倍であることも必要である。凹部Ｃのエッジ間の最近接距離が凹部Ｃの開口短半径の２倍未満では、圧延プレスやロールフォーム成形の難度があがり製造性が悪くなり、５倍を超えると、保水で冷却できる効果が金属板でも熱伝搬しきれずに不足する。好ましくは、凹部Ｃのエッジ間の最近接距離は凹部Ｃの開口短半径の２．５〜４．５倍であり、３〜４倍であるのがより好ましい。
【００２４】
本発明の屋根パネルにおける被覆層Ｂの凹部Ｃは、パネルを水平面から５度傾けた時に凹部Ｃに保持可能な計算保水量をパネル表面積１ｍ2あたり５０ｃｍ3以上とする容量であることも必要である。１ｍ2あたりの凹部Ｃの冷却水保持容量が５０ｃｍ3以上に満たないと、凹部Ｃに保持された水の気化による冷却効果が不足して、建造物内の十分な冷却が行えなくなることがある。凹部Ｃの冷却水保持容量に特別な上限はないが、必要以上の冷却水を保持するのは無意味であり、且つ板厚次第では満水時に落屋根の可能性がある。よって、凹部Ｃの冷却水保持容量は、パネルの使用環境などを考慮して適宜決定すればよい。一般的に言えば、１ｍ2あたりの凹部Ｃの冷却水保持容量の上限は５００ｃｍ3程度とすることができる。好ましくは、凹部Ｃの冷却水保持容量は１ｍ2あたり５０〜３００ｃｍ3でよく、より好ましくは１ｍ2あたり５０〜２５０ｃｍ3である。
【００２５】
本発明の屋根パネルは、凹部Ｃに溜めた水の気化により冷却効果を発揮する。この冷却効果を得るためには、パネル表面から十分な量の水を気化させなくてはならない。この要件を満たすために、本発明の屋根パルにおいては、パネル表面積１ｍ2あたりの被覆層Ｂ表面における凹部Ｃの合計の開口面積を０．０４８ｍ2以上とすることが必要である。凹部Ｃの冷却水保持容量と同様に、この開口面積に特別な上限はなく、パネルの使用環境などを考慮して適宜決定すればよい。一般的に言えば、パネル表面積１ｍ2あたりの被覆層Ｂ表面における凹部Ｃの合計の開口面積の上限は０．１５７ｍ3程度とすることができる。好ましくは、パネル表面積１ｍ2あたりの被覆層Ｂ表面における凹部Ｃの合計の開口面積は０．０６〜０．１４５ｍ3でよく、より好ましくは１ｍ2あたり０．０７〜０．１４０ｍ3である。
【００２６】
パネル表面の凹部Ｃの形状は、パネルを水平面から５度傾けた時に所定量の水を保持できる限り、どのようなものでもよい。図１に例示した凹部Ｃは断面が半球状であるが、凹部Ｃの断面形状はこれに限らず、例えば半楕円状、三角形、四角形などであってもよい。凹部Ｃの開口部の形状も、特に限定されず、例えば円形、楕円形、三角形、正方形、長方形などでよい。
【００２７】
パネル表面における凹部Ｃの配置も特に限定されない。図２に、開口部の形状が円形の凹部Ｃを格子状に配置したパネル１０を例示しているが、例えば千鳥配列などの他の任意の配列とすることも可能である。
【００２８】
本発明の屋根パネルの基材である金属板１としては、特に限定されることなく、各種金属材料の板を使用することができる。一例として、鉄板、鉄基合金板等が挙げられる。使用する金属板１の板厚Ｔは、屋根パネルに求められる機械的強度などの要件を考慮して決定すればよい。一般には、板厚Ｔが０．１〜２．３ｍｍ、好ましくは０．１５〜１．６ｍｍ、より好ましくは０．２〜１．２ｍｍ程度の金属板を用いることができる。
【００２９】
金属板１は、パネル表面（すなわち被覆層Ｂの表面）の凹部Ｃの形状、寸法、配列を決定する凹部３を有する。凹部３を有する金属板１は、原板となる平板に所定の加工を施して製作することができる。加工により凹部３を片側だけに形成すると金属板１に反りが生じることがあり、これを避けるため、例えば凹部３を有する面に凸部も形成するようにしてもよい（この場合の金属板は、両面に凹部と凸部の両方を持つようになる）。金属板１は図２に例示したような平板であってもよく、あるいは図３に示したような折板であることもでき、後者の場合の凹部は折板３０（図３）の例えば山部３１と谷部３２に設けられる。
【００３０】
金属板１は、少なくとも片面にめっき層Ａを有し、めっき層Ａのめっき組成はＺｎ−Ａｌ−Ｍｇ系である必要がある。Ｚｎ−Ａｌ−Ｍｇ系めっき鋼板は高耐食性で知られており、冷却水を凹部Ｃに保持して冷却機能を果たすことに加え、特に様々な条件の雨水（例えば酸性の強い雨水）や、アルカリ性雰囲気（例えば、畜舎の周囲雰囲気は畜舎内の家畜の糞尿が原因でアルカリ性を呈する）などにさらされることに備える必要のある本発明の屋根パネルにおける基材として好適な材料である。
【００３１】
金属板に高耐食性をもたらすＺｎ−Ａｌ−Ｍｇ系めっきの具体的な組成は、Ａｌ：４〜１５質量％、Ｍｇ：１〜５質量％、残部がＺｎと不可避に混入する元素からなるのが好適である。Ｚｎ−Ａｌ−Ｍｇ系めっきは、このほかに、
２．０質量％以下のＳｉ、
０．５質量％以下のＴｉ、
０．７質量％以下のＢ、
２．０質量％以下のＮｉ、
２．３質量％以下のＦｅ、
から選択される１種以上を含むこともできる。Ｚｎ−Ａｌ−Ｍｇ系めっきにおいて、Ｓｉの添加は、金属間化合物Ｍｇ２Ｓｉを形成して腐食環境下で早期に溶解して防食機能を向上させる効果がある。また下地金属とめっきＡｌ成分の合金化を抑制して加工時のめっき層密着性を向上させる効果がある。Ｔｉの添加はめっき層中のＡｌ系析出相を小粒径化する効果があり、強アルカリ腐食環境下での優先的なＡｌ系析出相の貫通腐食を抑制する効果がある。同様にＢもＡｌ系やＺｎ系の析出相を小粒径化して同様の効果を発揮できる。ＮｉやＦｅもＴｉと同様の効果を発揮することができる。
特に、Ａｌの含有量が４〜１５質量％で、且つＳｉの含有量が０．０５〜２．０質量％の範囲内であるのが好適である。更に、本発明の屋根パネルを畜舎などのようにアルカリ性の周囲雰囲気で使用する場合は、Ｓｉの含有量は０．０５〜０．３質量％とするのが好適である。ＡｌとＳｉ含有量がこの範囲内のＺｎ−Ａｌ−Ｍｇ系めっきは高い耐アルカリ性を示し、金属板１を基材とするパネルのアルカリ性環境下における耐食性を確保する上で有用である。
【００３２】
上に挙げた畜舎などで本発明の屋根パネルを使用する場合には、屋根パネルの両面が腐食性環境にさらされる。よって、このような場合には、金属板１は両面にＺｎ−Ａｌ−Ｍｇ系めっき層を備えることが望ましい。また、パネルの製造に当たっては、当初からめっき層を設けためっき金属板を利用するのが好適である。
【００３３】
めっき層Ａは、厚みが３〜５０μｍ程度であるのが好ましい。３μｍより薄いと、耐食性の効果が発揮されにくい。５０μｍより厚くなると、耐食性の効果が飽和し、不経済となる。めっき層Ａの厚みは、より好ましくは５〜３０μｍ、更に好ましくは７〜２５μｍである。
【００３４】
その一方、めっき層ＡのＺｎ−Ａｌ−Ｍｇ系めっきは高温多湿の環境（太陽熱に直接さらされ、冷却用の水にもさらされる屋根パネルにとって避けられない使用環境）において黒変（酸化被膜の成長により変色する現象）を生じやすい。めっき層Ａに黒変を生じるとパネルの吸熱性が増加し、建造物内の温度上昇の抑制にとって不利となる。本発明では、めっき層Ａを熱反射性無機系フィラーを含有する有機被覆層Ｂで覆ってパネルに遮熱性（熱反射性）を付与する。
【００３５】
熱反射性無機系フィラーを含有する有機被覆層Ｂは、熱反射性無機系フィラーを含有する有機樹脂により形成することができる。有機樹脂としては、熱硬化型のものも熱可塑型のものも、ともに使用可能である。熱硬化型の樹脂の例としては、ポリエステル、ポリウレタン、ポリアクリル、ポリエポキシなどを挙げることができる。熱可塑型の樹脂の例としては、塩化ビニルゾルなどを挙げることができる。
【００３６】
熱反射性無機系フィラーとしては、一般に塗膜にメタリック調の意匠感を付与するのに用いられる無機系フィラーを用いることができる。具体的に言えば、表面修飾アルミニウムを用いるのが好適である。表面修飾アルミニウムは、有機樹脂やシリコン変性樹脂によるコーティングのほか、ＳｉやＴｉやＺｒなどの蒸着やコーティングされたものが使用される。このほかにも、例えばアルミフレーク（表面修飾なしのもの）、パールマイカ、金属被覆ガラスフレーク、金属フレークなどが挙げられる。一般にフィラーの粒径は膜厚や塗装性に併せて最適化すればよく、アルミやガラスなどの基材の熱反射特性を大きく落とさない限りは、表面コーティングの種類も特に限定するものではない。
【００３７】
被覆層Ｂは、このような熱反射性無機系フィラーを１〜４０質量％程度含有するのが好ましい。１質量％未満では、被覆層Ｂに十分な熱反射特性を付与することが困難であり、４０質量％を超えると、皮膜の加工性が失われて加工時の塗膜剥離を生じやすくなる。熱反射性無機系フィラーの含有量は、より好ましくは３〜３５質量％、更に好ましくは５〜３０質量％である。
【００３８】
被覆層Ｂの厚みは、２〜５０μｍ程度が好ましい。２μｍより薄いと、十分な熱反射性を発揮できない。５０μｍより厚くなると、内部応力から加工時に塗膜剥離を生じやすく、且つ採算性に乏しい。被覆層Ｂの厚みは、より好ましくは３〜４５μｍ、更に好ましくは５〜４０μｍである。
【００３９】
被覆層Ｂは、屋根パネルに実用上の不都合をもたらさない範囲内で、種々の任意的付加成分を含有してもよい。そのような成分の一例として、抗菌剤や抗カビ剤、色調用色顔料、蛍光顔料、畜光顔料、摺動性用のワックス成分などを挙げることができる。
【００４０】
パネルの裏面（屋根パネルで屋根を葺いた状態で被覆層Ｂとその凹部Ｃの存在しない面）は、太陽光の照射にさらされる表面ほど過酷な環境にはさらされない。従って、パネル裏面の塗装は任意である。例えば海岸近くの環境で使用する場合などには、塩害防止用の塗膜を備えることが有利であろう。同様に、パネル裏面にめっき層は必ずしも必要ではないが、例えば金属板として鋼板を使用する場合などには、防食を目的にめっき層を設けるのが有利であろう。本発明の屋根パネルを模式的に示す図１において、パネル裏面の任意のめっき層、塗膜層は図示していない。
【００４１】
本発明の遮熱性の屋根パネルは、基材である金属板１に凹部３を形成し、少なくとも片面（凹部３を有する面）にめっき層Ａ、続いて被覆層Ｂを形成して製造することができる。凹部３は、めっき層Ａを予め形成した金属板（めっき金属板）に形成してもよい。金属板１（あるいはめっき層Ａを備えためっき金属板）に凹部３を形成するには、例えばプレス成形などの加工方法を利用することができる。金属板１にめっき層Ａを形成するには、電気めっき法、溶融めっき法、蒸着めっき法、分散めっき法、真空めっき法等を利用することができる。被覆層Ｂは、めっき層Ａの上に、溶媒中の成膜性分である有機樹脂と熱反射性無機系フィラーを含有する塗料を塗布することにより形成することができる。塗料に用いる溶媒は、水性溶媒（例えば水やアルコールなど）でもよく、あるいは有機溶媒でもよい。本発明の屋根パネルの製造に利用する方法はいずれも周知のものであり、ここで詳しく説明するには及ばない。被覆層Ｂの塗料を塗布する前に、被覆層Ｂの密着性向上などを目的として、めっき層Ａの上に化成処理層やプライマー層を形成してもよい。
【００４２】
次に、以下の実施例を参照して本発明を更に詳しく説明するが、本発明がそれらの実施例に限定されるものでないことは言うまでもない。
【実施例】
【００４３】
基材である金属板には冷延鋼板（厚み０．８ｍｍ）を使用し、めっき層Ａおよび被覆層Ｂを施したのち、１０ｃｍ四方のプレス金型で凹凸形状を転写し、屋根モデルを作製した。
【００４４】
めっき層Ａは以下の組成浴を用いて溶融めっき方法にて作成した。
Ａ１：Ｚｎ−１１Ａｌ−３Ｍｇ−０．２Ｓｉ
Ａ２：Ｚｎ−０．２Ａｌ
【００４５】
被覆層Ｂは以下の樹脂系塗料を用いて塗布後加熱硬化により作成した。
Ｂ１：ポリエステル塗料（日本ファインコーティング社製ＦＬＣ７０００）
塗料に添加したフィラーは次のとおりである。
アクリル被覆Ａｌフィラー（東洋アルミニウム社製ＣＦ２）
アルミ蒸着ガラス（ダイキン社製ＺＣＤ−２０００）
【００４６】
屋根モデルは５度傾斜させる様に固定し、初期に自動散水機で水道水を液滴状に屋根モデルの高所端から１０ｃｃ／分づつ滴下した。
板面から３０ｃｍ高さから赤外線灯を屋根モデルにあて１時間静置し、裏面側から屋根モデルの温度を熱電対で測温し、平板・流水なしの場合と比べた時の温度差を冷却効果とし、次の評点で評価し、評点○以上を合格とした。
◎：７℃以上
○：５℃以上７℃未満
△：３℃以上５℃未満
×：３℃未満
【００４７】
アルカリ耐性は供試材を５％アルカリ水溶液に室温４８時間浸せき後に水洗乾燥し、塩水噴霧試験（ＳＳＴ（ＪＩＳ  Ｚ  ２３７１））を５００時間行い、基材（冷延鋼板）の最大孔蝕深さを測定して、次の評点で評価し、評点○以上を合格とした。
◎：０．２ｍｍ未満
○：０．２以上０．４ｍｍ未満
△：０．４以上０．６ｍｍ未満
×：０．６ｍｍ以上
【００４８】
表１に供試材のめっき層Ａ、被覆層Ｂの構成と、各供試材の冷却効果とアルカリ耐性を示す。表中の「保水量」は、被覆層Ｂの凹部に保持可能な計算保水量を示す。この表より、本発明による屋根モデルで冷却効果とアルカリ耐性に優れることが分かった。
【００４９】
【表１】
0005692457.tif 000002
【符号の説明】
【００５０】
１    金属板
３    金属板の凹部
５    被覆層の凹部
１０    屋根パネル
Ａ    めっき層
Ｂ    被覆層
【要約】
【課題】屋根に供給した冷却水による建造物内の効率的冷却を可能にする屋根パネルを提供すること。
【解決手段】本発明の遮熱性に優れた屋根パネルは、凹部を有する金属板１と、該金属板１の少なくとも該凹部を有する面に設けためっき層Ａ及びその表層側の被覆層Ｂとを有する屋根パネルであり、めっき層Ａのめっき組成がＺｎ−Ａｌ−Ｍｇ系であること、被覆層Ｂが熱反射性無機系フィラーを含有する有機被覆層であること、金属板の該凹部の形状にならって被覆層Ｂに形成された凹部Ｃが、基準面に対して該金属板の板厚Ｔの５倍以上の深さと、板厚Ｔの５〜２０倍の開口短半径を有し、隣り合った凹部Ｃのエッジ間の最近接距離が凹部Ｃの開口短半径の２〜５倍で、パネル表面積１ｍ2あたりの被覆層Ｂ表面における凹部Ｃの合計の開口面積が０．０４８〜０．１５７ｍ2であり、なおかつ、パネルが水平面から５度傾斜した時に凹部Ｃに保持可能な計算保水量が１ｍ2あたり５０ｃｍ3以上であることを特徴とする。
【選択図】図１【図１】
0005692457.tif 000003
【図２】
0005692457.tif 000004
【図３】
0005692457.tif 000005